(57)【特許請求の範囲】
【請求項１】
基板の表面に少なくとも１つの触媒元素を形成する段階と、前記基板（Ｓ）の前記表面に形成された前記触媒元素の各々からナノワイヤ（ｎｆ）を成長させる段階と、を含む固体油浸レンズの平面に取り付けられた前記基板（Ｓ）の前記表面に前記ナノワイヤ（ｎｆ）を形成する方法であって、
前記触媒元素が金属ナノ粒子（Ｐ）であり、前記基板が動作波長において透過性であるとともに、前記基板の前記表面に前記触媒元素を形成する前記段階が、以下の一連の段階、
−前記基板を、前記金属ナノ粒子を含むタンク（８）に配置された流体（Ｌ）と接触させる段階と、
−固体油浸レンズの半球状面上の入射光線を用いて、前記基板の領域に前記動作波長を有する光線を集束させる段階と、
−金属ナノ粒子が前記集束光線に捕捉されるまで前記タンクを動かす段階と、
−前記捕捉されたナノ粒子を前記基板上に付着させる段階と、
を含むことを特徴とする、前記固体油浸レンズの前記平面に取り付けられた前記基板（Ｓ）の前記表面に前記ナノワイヤ（ｎｆ）を形成する方法。
【請求項２】
前記流体が前記タンクを満たす液体（Ｌ）であって、前記金属ナノ粒子が前記基板に付着すると、前記タンクが除去され、前記基板が乾燥段階の間に乾燥される、請求項１に記載のナノワイヤ形成方法。
【請求項３】
前記流体が前記タンクを満たす空気（Ａ）であって、ナノ粒子（Ｐ）が噴霧器（Ｎ）を用いて前記タンク内に導入され、少なくとも１つの前記ナノ粒子が前記基板に付着すると前記タンクが除去される、請求項１に記載のナノワイヤ形成方法。
【請求項４】
前記金属ナノ粒子が前記基板の前記表面に溶融によって付着する、請求項１から３の何れか１項に記載のナノワイヤ形成方法。
【請求項５】
前記基板への前記ナノ粒子の付着を促進できる表面処理（Ｔ）によって、予め前記基板が覆われる、請求項１から４の何れか１項に記載のナノワイヤ形成方法。
【請求項６】
前記表面処理（Ｔ）がポリ−Ｌ−リジンでの処理又はアミノシランによる処理である、請求項５に記載のナノワイヤ形成方法。
【請求項７】
前記表面処理が前記ナノワイヤの前記成長段階の前に除去される、請求項５又は６の何れか１項に記載のナノワイヤ形成方法。
【請求項８】
前記表面処理が前記ナノワイヤの前記成長段階の後に除去される、請求項５又は６の何れか１項に記載のナノワイヤ形成方法。
【請求項９】
固体油浸レンズと、前記固体油浸レンズに結合した少なくとも１つのナノワイヤとを含む、光学部品の製造方法であって、前記固体油浸レンズの平面に前記ナノワイヤを形成する段階を含み、前記ナノワイヤを形成する前記段階が請求項１から８の何れか１項に記載の方法を用いて遂行されることを特徴とする、光学部品の製造方法。
【発明の詳細な説明】
【技術分野】
【０００１】
本発明は基板の表面にナノワイヤを形成する方法、より具体的には、固体油浸レンズの平面に取り付けられた基板の表面にナノワイヤを形成する方法に関係する。
【０００２】
本発明はまた、本発明のナノワイヤ形成方法に従ったナノワイヤの形成段階を含む光学部品の製造方法にも関係する。
【０００３】
本発明は、例えばボトムアップ技術のようなナノワイヤ製造技術に適用する。本発明に関係する分野は、マイクロエレクトロニクス、照明学、光起電力技術などの分野である。
【背景技術】
【０００４】
ナノワイヤを成長させるには、様々な方法がある。最もよく知られた方法の中には、金属触媒を使用するＶＬＳ法（ＶＬＳは“気相−液相−固相”）がある。触媒として最も一般に使用される金属は金であるが、その理由は金-シリコン混合物の共融温度が低く、たったの３６３℃であるからである。従って金は、比較的低温での成長を許容する。例えば、ニッケル、銅、プラチナ、銀又はパラジウムなども使用できる。しかしこれらの金属は、より高温での使用を必要とする。ニッケル、チタニウム又はアルミニウムも使用できる。
【０００５】
ＶＬＳ法はナノワイヤを成長させる触媒として、金属島、通常金を使用する。その島は、基板上への金属コロイドの堆積又は金属薄層のディウェッティングによって得られる。
【０００６】
金コロイド（直径１００ｎｍ未満の粒子）は半導体ウエハーの表面上に堆積される。その基板が装置内に設置され、そこでコロイドがそれらの融点まで加熱される。前駆ガスが装置内に導入され、金属滴内での半導体飽和を引き起こす。結晶成長は沈殿による液体−固体界面において起こる。ナノワイヤの直径は金属−半導体合金の滴のサイズによって決まるが、それ自体は金コロイドの元のサイズによって決まる。金コロイドの使用は、金属薄層の使用よりも、より優れたワイヤ直径の制御を許容する。
【０００７】
金属薄層のディウェッティングは、数ナノメートルの厚さを有する金属薄層の蒸発と、それに続くナノメータサイズの金属島を形成するための焼きなましとから成る。島が形成された場合、その成長機構はコロイドの場合と同様である。この技術では滴のサイズに相当なばらつきがあり、成長後のワイヤの直径に影響を及ぼす。加えて、滴の位置はランダムである。
【０００８】
ＺｎＯ又はＧａ２Ｏ３などで作られるナノワイヤのような特定のナノワイヤは、金属触媒なしで成長できる。そしてその成長法は、ＶＳ法（“気相−固相”）である。例えばＺｎＯの場合、ナノワイヤの成長はＺｎＯ金属パウダーの熱蒸発によって得られる。
【０００９】
特定のナノワイヤ成長法はまた、それらの正確な位置決めも伴う。これらの第１の方法によると、半導体基板上に堆積された樹脂層がフォトリソグラフィー又は電子ビームリソグラフィー（一般にはｅ-ビームリソグラフィーと呼ばれる）によって現像される。そして金の薄層がサンプル上に堆積され、その後樹脂が除去される。これは金スタッドのネットワークから成るパターンを残す。そしてワイヤ成長は、前述のＶＬＳ法によって伝統的に遂行される。このように製造されたワイヤは完全に基板に対して垂直であり、サイズ、直径、位置に関する優れた規則性及び均一性を有する。現像された領域は、数平方センチメートルの規模であり得る。位置決めの精度は、電子ビームリソグラフィーの場合はおよそ８から１０ｎｍであり、光学リソグラフィーの場合は使用する波長によって決まる。このような方法の長所は、ナノワイヤの位置決めの精度が得られること、及び如何なるタイプのパターンを製造できることである。しかし短所も数多くあり、すなわち費用及びこの方法を実行するのに必要な装置の複雑さがある（例えば、光学リソグラフィーのためのマスクの費用など）。
【００１０】
第２の方法よると、樹脂層はシリコン基板上に堆積される。穴のネットワークから成るパターンは、電子ビームリソグラフィーによって樹脂に現像される。シリコンはその樹脂の穴内で、反応性イオンエッチングによってエッチングされる。そして金属層が蒸発によってそのサンプルに堆積される。従って金属層は、樹脂の最上部及び穴の底部に堆積される。そして樹脂上の金属層は除去される。最終的にナノワイヤの成長は、穴の底部に設置された、触媒として働く金属島を伴って、前述の伝統的なＶＬＳ法によって遂行される。この方法を使用して製造されたワイヤは、均一の直径及び長さだけではなく、幾つかの結晶欠陥も有する。このもう１つの方法の長所もまた、ナノワイヤの位置決めで得られる十分な精度にある。しかし穴に設置されたナノワイヤによって占められた状況においても、費用及び装置の複雑さは本質的な短所である。
【００１１】
第３の方法よると、ポリスチレンビーズの単層がシリコン基板上に堆積され、自己組織化によって規則的なパターンを形成する。ＲＩＥエッチング（“反応性イオンエッチング”、すなわちプラズマエッチング）によって、そのビーズのサイズはコロイドサイズに低減され得る。ビーズ及び基板によって形成された集合体の上に、銀の層が堆積される。塩酸及びＨ２Ｏ２でのエッチングによって、銀の層の下のシリコンがエッチングされる。そして銀は王水でのエッチングによって除去され、ビーズは塩酸でのエッチングによって除去される。その後、組織化されたパターンに従って分散されたワイヤのセットが得られる。この第３の方法の長所はパターンの十分な規則性が得られることであり、短所はランダムなパターンを製造できないことにある。
【００１２】
第４の方法は、ナノワイヤの製造にＡＦＭ（原子間力顕微鏡）の針又は原子間力を伴った顕微鏡の針を使用することから成る。金コロイドは初めに、エアロゾルを使用してシリコン基板上に堆積される。そして接触モードのＡＦＭ針は、コロイドを押してそれらを所望の位置に動かすために使用される。その後ナノワイヤの成長は、伝統的な方法によって遂行される。この方法の長所は、位置決めの精度が非常に良いこと（１ナノメートル程度）と、如何なるパターンでも製造できるという事実とである。短所は、ＡＦＭ針の動きが遅いことと、単独のコロイドが一気に操作されるという事実と、シリコン基板の表面がかなりの形状の変化を有する場合にこの方法が使用できないという事実とである。
【００１３】
第５の方法はナノ細孔を使用する。ナノ細孔はアルミニウム膜の陽極酸化によって形成される。得られたナノ細孔は、自己組織化によって均一の直径及び深さを有するネットワークを形成する。その膜は半導体基板の上に堆積される。金属層は基板上に蒸発によって堆積される。表面の金属が除去される。従って金属スタッドのネットワークが、ナノ細孔の底部に残る。そしてナノワイヤの成長がＶＬＳ法によって起こる。１つの長所は、パターンの規則性である。短所は、ランダムなパターンが製造できないこと及びナノワイヤが穴の中にあることである。
【００１４】
第６の方法はナノインプリンティングによるリソグラフィーに関係する。ポリ−Ｌ−リジンで作られた“インク”によって覆われたポリジメチルシロキサン（ＰＤＭＳ）で作られた金型が、シリコン基板の表面に適用される。接触領域では、ポリ−Ｌ−リジンがシリコンに運ばれる。そして基板は金コロイドを含む溶液に浸される。コロイドはポリ−Ｌ−リジンに覆われた領域にのみに付着され、裸基板には付着されない。そしてナノワイヤの成長がＶＬＳ法によって遂行される。このような方法の主な短所は、金型の費用である。
【００１５】
ナノワイヤに結合された固体油浸レンズを含む光学部品の製造もまた、従来技術から知られている。
【００１６】
固体油浸レンズが初めに製造される。そのレンズの平面上に、半導体材料（例えばＳｉ又はＺｎＯなど）と前駆体（例えばＡｕなど）との２層が堆積される。その２層はレンズ中央部にのみ残るようにエッチングされる。エッチング幅は、約１０から１００ナノメートルである。そして前述の技術の何れか１つを使用して、触媒元素がエッチングされた２層の表面に形成され、ナノワイヤがその触媒元素から成長する。光学部品を製造するこの方法には、大きな難題、すなわちレンズのエッチングされた２層のセンタリングがある。光学部品が完成したときにナノワイヤの直径のセンタリングが１桁ずれていること（例えば数１０から数１００ナノメートル）は、そのナノワイヤとレンズに入射された光線との結合がもはや可能ではなくなるのに十分である。
【発明の概要】
【発明が解決しようとする課題】
【００１７】
本発明による方法は、従来技術による方法が有する前述の短所を有しない。
【課題を解決するための手段】
【００１８】
実際に、本発明は、基板表面に少なくとも１つの触媒元素を形成する段階と、前記基板の表面に形成された各前記触媒元素からナノワイヤを成長させる段階と、を含む固体油浸レンズの平面に取り付けられた基板の表面に前記ナノワイヤを形成する方法に関係する。触媒元素が金属ナノ粒子であり、且つ基板が動作波長において透過性であるため、基板の表面に触媒元素を形成する段階は、以下の一連の段階、
−前記基板を、金属ナノ粒子を含むタンクに配置された流体と接触させる段階と、
−固体油浸レンズの半球状面上の入射光線を用いて、基板の領域にその動作波長を有する光線を集束させる段階と、
−金属ナノ粒子がその集束光線に捕捉されるまでタンクを動かす段階と、
−捕捉されたナノ粒子を基板上に付着させる段階と、
を含む。
【００１９】
本発明の追加の特徴によると、流体はタンクを満たす液体であるため、金属ナノ粒子が基板に付着すると、タンクは分解され、基板は乾燥段階の間に乾燥される。
【００２０】
本発明のもう１つの追加特徴によると、流体はタンクを満たす空気であるため、ナノ粒子が噴霧器を用いてタンク内に導入され、ナノ粒子が基板に付着すると、タンクは分解される。
【００２１】
本発明の更にもう１つの追加特徴によると、金属ナノ粒子は基板の表面に溶融によって付着する。
【００２２】
本発明の更にもう１つの追加特徴によると、基板へのナノ粒子の付着を促進できる表面処理によって、基板は初めに覆われる。
【００２３】
本発明の更にもう１つの追加特徴によると、その表面処理はポリ−Ｌ−リジンでの処理又はアミノシランによる処理である。
【００２４】
本発明の更にもう１つの追加特徴によると、その表面処理はナノワイヤの成長段階の前に除去される。
【００２５】
本発明の更にもう１つの追加特徴によると、その表面処理はナノワイヤの成長段階の後に除去される。
【００２６】
本発明はまた、固体油浸レンズとその固体油浸レンズに結合した少なくとも１つのナノワイヤとを含む光学部品の製造方法に関係する。固体油浸レンズ上でのナノワイヤ形成は、本発明のナノワイヤ形成方法を用いて遂行される。
【００２７】
本発明の製造方法によって得られた光学部品は、例えば物体に放射線を照射してその物体によって反射された放射線を集めることを目的としたクローズフィールド検知デバイスに組み入れられ得る。本発明の方法によって得られた光学部品は、例えば光学データ媒体、又は繰り返しになるがクローズフィールド光学顕微鏡プローブの上に光学データを書き込み、又は読み込むためのヘッドになり得る。
【００２８】
本発明のナノワイヤ形成方法は、固体油浸レンズに取り付けられた半導体基板の表面上に金属粒子（通常ナノシェル）を運び、又は堆積する光学トラップを使用する。そして金属粒子は、例えばＶＬＳ法など知られた方法によってナノワイヤを成長させるための触媒として使用される。金属粒子、それ故にナノワイヤは、数１０ナノメートル程度の精度で有利に設置される。ナノワイヤに結合された固体油浸レンズに取り付けられた光学部品の製造に対しては、光学部品の一部を形成する固体油浸レンズがナノワイヤ形成に有利に関与する。ナノワイヤのセンタリングの問題は、この方法によってかなり改善される。
【００２９】
光学トラップは、光線から高く集中された光線を生成する、屈折性の光学デバイスを用いて製造される。その光線は、例えばレーザー光線などであり得る。高く集中された光線の領域にある粒子は、光線の最大強度に粒子を引き付ける“傾度力”と呼ばれる力を受けやすく、その最大強度はその光線が最も閉じ込められた領域にある。捕捉される粒子の直径は、数１０ミクロンから数１０ナノメートルに及ぶ。オプティカルクリップを用いて動かせる粒子は通常、非常に様々な性質を有し、すなわち誘電性、金属、半導体、生物学的、ポリマーなどの粒子である。本発明との関連で、その粒子は金属粒子である。
【００３０】
粒子は通常脱イオン水によって溶解されるが、例えばエタノールなどの他の溶媒もまた使用することができる。その溶媒は、必ずその粒子よりも小さい屈折率及び水に近い粘度を有しなければならず、またその粒子の表面状態を決して変更してはならない。
【００３１】
その光線は、好ましくはレーザー光線である。オプティカルクリップを形成するのに使用されるレーザー波長の選択は、捕捉される粒子の性質によって決まる。実際には、レーザー流束に設置された粒子は、２タイプの光学力を受けやすい：誘引性があり、粒子をレーザー光線の最も集中された領域に運ぶ傾度力と、反発性があり、クリップが不安定化する傾向があるレーザー光線の伝播方向にその粒子を押す吸収及び拡散力とである。捕捉を可能にするためには、傾度力が吸収及び拡散力よりも非常に大きくなければならない。このようにレーザーの波長は、その粒子による吸収及び拡散の最小値に対応しなくてはならない。金粒子の場合、５３２ｎｍのレーザーの使用は、金による拡散の最大値に対応するため、避けられる。
【００３２】
本発明の好ましい実施形態によると、使用される金属粒子は、直径が通常数１０ナノメートルからおよそ２５０ｎｍに及ぶ金粒子、又は直径が通常およそ２０ｎｍから２７５ｎｍに及ぶ銀粒子である。
【００３３】
粒子捕捉技術の現況では、より大きな直径の粒子は単一のガウスビームを有する光学トラップによって捕捉され得ない。そして代わりに、２つの後方励起レーザー光線が使用される、すなわち反対側にある励起方向が同じ点に集束する。単一ビームで稼働することも可能であるが、その中心部は暗くなる。後者の場合は、光の円錐曲線回転面を用いた反発によって粒子は捕捉される。
【図面の簡単な説明】
【００３４】
【図１Ａ】基板上でのナノワイヤの位置決めされた成長のための方法の一連の段階を示す図である。
【図１Ｂ】基板上でのナノワイヤの位置決めされた成長のための方法の一連の段階を示す図である。
【図１Ｃ】基板上でのナノワイヤの位置決めされた成長のための方法の一連の段階を示す図である。
【図１Ｄ】基板上でのナノワイヤの位置決めされた成長のための方法の一連の段階を示す図である。
【図１Ｅ】基板上でのナノワイヤの位置決めされた成長のための方法の一連の段階を示す図である。
【図１Ｆ】基板上でのナノワイヤの位置決めされた成長のための方法の一連の段階を示す図である。
【図２】図１Ａから図１Ｆにおいて記載された、ナノワイヤの位置決めされた成長の方法を実行する装置の一例を示す図である。
【図３Ａ】図１Ａから図１Ｆにおいて表された、ナノワイヤの位置決めされた成長の方法の変形例の２段階を示す図である。
【図３Ｂ】図１Ａから図１Ｆにおいて表された、ナノワイヤの位置決めされた成長の方法の変形例の２段階を示す図である。
【図４】図１Ａから図１Ｆにおいて記載された、ナノワイヤの位置決めされた成長の方法を実行する装置の第１の例を示す図である。
【図５】図１Ａから図１Ｆにおいて記載された、ナノワイヤの位置決めされた成長の方法を実行する装置の第２の例を示す図である。
【図６Ａ】本発明に従った固体油浸レンズ上でのナノワイヤの位置決めされた成長の一例を示す図である。
【図６Ｂ】本発明に従った固体油浸レンズ上でのナノワイヤの位置決めされた成長の一例を示す図である。
【図６Ｃ】本発明に従った固体油浸レンズ上でのナノワイヤの位置決めされた成長の一例を示す図である。
【図７】本発明に従った固体油浸レンズ上でのナノワイヤの位置決めされた成長の方法の特定の段階を示す図である。
【発明を実施するための形態】
【００３５】
本発明の他の特徴及び利点は、添付された図を参照して記載された好ましい実施形態を読むことによって明らかになるだろう。
図１Ａは、基板上でのナノワイヤの位置決めされた成長のための方法の一連の段階を示す図である。
図１Ｂは、基板上でのナノワイヤの位置決めされた成長のための方法の一連の段階を示す図である。
図１Ｃは、基板上でのナノワイヤの位置決めされた成長のための方法の一連の段階を示す図である。
図１Ｄは、基板上でのナノワイヤの位置決めされた成長のための方法の一連の段階を示す図である。
図１Ｅは、基板上でのナノワイヤの位置決めされた成長のための方法の一連の段階を示す図である。
図１Ｆは、基板上でのナノワイヤの位置決めされた成長のための方法の一連の段階を示す図である。
図２は、図１Ａから図１Ｆにおいて記載された、ナノワイヤの位置決めされた成長の方法を実行する装置の一例を示す図である。
図３Ａは、図１Ａから図１Ｆにおいて表された、ナノワイヤの位置決めされた成長の方法の変形例の２段階を示す図である。
図３Ｂは、図１Ａから図１Ｆにおいて表された、ナノワイヤの位置決めされた成長の方法の変形例の２段階を示す図である。
図４は、図１Ａから図１Ｆにおいて記載された、ナノワイヤの位置決めされた成長の方法を実行する装置の第１の例を示す図である。
図５は、図１Ａから図１Ｆにおいて記載された、ナノワイヤの位置決めされた成長の方法を実行する装置の第２の例を示す図である。
図６Ａは、本発明に従った固体油浸レンズ上でのナノワイヤの位置決めされた成長の一例を示す図である。
図６Ｂは、本発明に従った固体油浸レンズ上でのナノワイヤの位置決めされた成長の一例を示す図である。
図６Ｃは、本発明に従った固体油浸レンズ上でのナノワイヤの位置決めされた成長の一例を示す図である。
図７は、一例として、本発明に従った固体油浸レンズ上でのナノワイヤの位置決めされた成長の方法の特定の段階を示す図である。
【００３６】
全ての図において、同一の符号は同一の素子を示す。
【００３７】
図１Ａから図１Ｆは、基板上でのナノワイヤの位置決めされた成長のための方法の一連の段階を示す。
【００３８】
オプティカルクリップは、その開口数が１よりも大きい顕微鏡対物を用いて形成された光ビームウエストである。ウエストが形成される光線は、好ましくはレーザー光線である。
【００３９】
金属粒子Ｐは、流体、例えば液体Ｌなど、を含むタンクＣ内に配置される。タンクＣの底部は、半導体基板Ｓから成る。カバーガラスＬａは、例えばそのタンクを閉じる蓋などを構成する。液体Ｌとの接触を目的とする半導体基板の面は、周知の方法、例えば酸素プラズマ処理タイプの方法など、によって好ましくは予め洗浄される。また好ましくは、表面処理Ｔ、例えばポリ−Ｌ−リジンでの処理又はアミノシランによる処理などが、粒子の付着を促進するために液体と接触している半導体基板の面を覆う。オプティカルクリップは、高く集中された光線ＦのウエストＷによって遂行される。基板の表面の範囲までは、オプティカルクリップはナノ粒子が１つずつ動けるようにする（図１Ｂ参照）。ナノ粒子が基板上に設置されるとき、それは基板の表面に存在する静電気力（ファンデルワールス力）によって基板に付着する。もし存在するなら、表面処理Ｔはこの付着を促進する。そして光線がないときでさえ、ナノ粒子は基板に付着した状態のまま残る。ナノ粒子の移動段階は、所望の空間配置、所望の粒子数まで付着させるために、要求に応じて何度でも繰り返される（図１Ｃ参照）。そしてタンクＣが除去され、温度及び圧力条件を制御しながら、液体Ｌの残留物が乾燥によって蒸発される（図１Ｄ参照）。非制限的な例として、乾燥温度はこのように３５℃であり得、圧力は１気圧であり得る。そして半導体基板Ｓは成長装置（図示せず）に設置され、それ自体周知であるナノワイヤの成長のためのプロセスを開始するために、前駆ガスＧが装置内に導入される。前駆ガスは例えば、酸化亜鉛（ＺｎＯ）ナノワイヤの場合は亜酸化窒素Ｎ２Ｏ又はジエチル亜鉛であり、シリコンナノワイヤ（Ｓｉ）の場合はシランＳｉＨ４である。ナノワイヤｎｆの成長が完了した時（図１Ｅ参照）、金属ナノ粒子Ｐ及び表面処理Ｔは、もし存在するならば、例えば化学的エッチングなどによって除去される（図１Ｆ参照）。
【００４０】
ナノワイヤの位置決めのための周知の技術と比較して、この方法は以下の長所を有する：
−この方法は、例えばリソグラフィーのような費用のかかる技術段階を含まない。
−金属ナノ粒子は、基板の表面の如何なる場所でも如何なるパターンでも設置され得る。
−ナノ粒子が設置される精度は、ほぼ数１０ナノメートル程度である。
−本発明の技術は高速であり、例えば前述のＡＦＭ技術よりもより迅速である。
【００４１】
本発明との関連で、前述の表面処理Ｔは数ナノメートルの厚さを有する有機分子の単層を指定する。有機分子の選択は、生成されるナノ物体の性質及び基板Ｓの性質に対して適切である。非制限的な例として、以前に言及したように、表面処理はポリ−Ｌ−リジンを用いた処理である。
【００４２】
図２は、図１Ａから図１Ｆに示されたナノワイヤ成長方法を実行する装置の一例を示す。
【００４３】
この例によると、タンクＣを満たす流体は、液体ではなく空気Ａである。そのときは有利に、後段階において基板Ｓを乾燥する必要がない。金属ナノ粒子Ｐはエアロゾルを用いて、タンクＣを満たす空気中に浮遊される。そのエアロゾルを生成するために噴霧器Ｎが使用されるが、例えば穴を有するネットワークＲが取り付けられ、超音波によって撹拌される。ナノ粒子Ｐはその噴霧器のタンクを満たす溶媒、例えばエタノールなどの中に浮遊される。ナノ粒子Ｐはそのネットワークを横断できるように、その穴のサイズよりも小さい直径を有する。外側の開口部Ｏｖが、タンクＣに作製される。Ｏｖ開口部は、タンク内に入ったナノ粒子ＰがビームＦのウエストＷに到着する前に、その溶媒の迅速な蒸発を許容する。従ってナノ粒子は、空中で捕捉される。ナノ粒子Ｐが基板Ｓ上に堆積された時、ナノワイヤ成長方法は、今回は有利に不必要である基板の乾燥段階を除いた前記記載方法に従って、前述の通りである。
【００４４】
図３Ａから図３Ｂは、図１Ａから図１Ｆに示された方法の変形例の２段階を示す。
【００４５】
この変形例によると、例えば酸素プラズマＰＸ下での処理などによって、表面処理Ｔの層はナノワイヤの成長前に除去される。表面処理Ｔは実際、基板Ｓと金属ナノ粒子Ｐとの間の滞在的に汚染した層である。この表面処理Ｔの除去はこのように全ての汚染を防ぎ、ナノワイヤのより均一な成長を許容する。ナノワイヤの成長の間、その層Ｔが保持される状況と比較して、基板に対する垂直状態が非常に感知できるほどに改善されたナノワイヤを得ることが、このように可能になる（図３Ｂ参照）。
【００４６】
図４は、ナノワイヤの位置決めされた成長の方法を実行する装置の第１の例を示す。
【００４７】
この変形例によると、マルチビームオプティカルクリップを生成するために、数個の光線が同時に使用される。マルチビームオプティカルクリップは、光源１からもたらされる単一光線とタンクＣとの間に光学部品２を挿入することによって、それ自体周知の方法で生成される。光学部品２は、例えば回折部品、ホログラフィック部品、若しくは１又はそれ以上の空間光変調器から成る部品などである。この方法によって、数個の光線、例えば２００もの数の光線が発生され、タンクＣの同一のレンズ３によって集束される。そして多数の光のビームウエストがタンクＣ内に形成される。光学部品２は、例えばコンピューター４などによって制御され得る。
【００４８】
図５は、ナノワイヤの位置決めされた成長の方法を実行する装置の第２の例を示す。
【００４９】
直径５０ｎｍの金コロイドＰがエタノールに溶解される。そのコロイド溶液は、その金属粒子がエアロゾル形態で拡散されるようにする噴霧器Ｎのタンクに配置される。ポリ−Ｌ−リジンの薄層Ｔは、その表面へのコロイドの十分な付着を促進するために、微晶質シリコンウエハーＳの表面上に堆積される。ＰＤＭＳ（ポリジメチルシロキサン）で作られたタンクＣの壁が、薄層Ｔによって覆われたウエハーの表面に取り付けられる。タンクは、オプティカルクリップの製造に使用されるレーザーの波長において透過性である。タンクは、流体チャネルＫの端部が挿入される片側に第１開口部０１を有する。流体チャネルＫは、タンクを噴霧器に接続する。タンクはまた、タンク内にある空気と外気との間に第２開口部Ｏｖを有する。“タンク+基板”の集合体は、倒立顕微鏡のサンプルホルダーに設置される。その顕微鏡は、開口数１．２５を有する油浸レンズ３を含む。このレンズは、オプティカルクリップの製造及びサンプルの観察の両方に使用される。ＣＣＤカメラ１１はサンプルを観察するために、その顕微鏡のレンズの後ろに設置される。波長１０６４ｎｍ、電力定格１００ｍＷのＹＡＧレーザー１の放射から生じた光をレンズ３に投入することによって、オプティカルクリップが製造される。オプティカルクリップは、チャネル由来の粒子の到着を待ち受けるために、タンク内の流体チャネルの出力領域に初めに設置される。粒子が捕捉されると、ウエハー表面の目的とする位置に粒子を設置するように、演算子（又はコンピューターのアプリケーション）がオプティカルクリップ及び/又はタンクを動かす。レーザー１が停止したとき、粒子はポリ−Ｌ−リジンによって表面に付着した状態のまま残る。このプロセスは要求に応じて何度でも繰り返される。そしてＰＤＭＳタンクはサンプルから分離される。基板は酸素プラズマ下での処理によって洗浄され、ＬＰＣＶＤ（低圧化学蒸着）装置のチャンバーに設置される。ナノワイヤの成長は、ＶＬＳ（気相−液相−固相）法によって、１０から３０ｓｃｃｍの間の速度及び４００から６５０℃の間の成長温度でシラン（ＳｉＨ４）をその装置内に導入することによって行われる。
【００５０】
図６Ａから図６Ｃは、本発明によるナノワイヤの位置決めされた成長の方法の一例の段階を示す。本発明によると、固体油浸レンズによって高く集束された光線を用いて、オプティカルクリップは製造される。
【００５１】
固体油浸レンズは、高い屈折率ｎ（２≦ｎ）を有する材料を用いて製造された、好ましくは半球形のレンズである。このようなレンズの使用は、光学システムの開口数の増加を可能にし、またこのようにして、空気中での解像限界と比較して焦点のサイズを１／ｎ倍に低減することを可能にする。
【００５２】
本発明の方法を実行する装置は、平面上に半導体材料層９が堆積された固体油浸レンズ７をこのように含む。半導体材料層９は動作波長において透過性であり、この波長と比較して小さい厚さを有する。半導体材料のレンズ／層の集合体は、金属粒子Ｐを含む液体Ｌによって満たされたタンク８内に、部分的に設置される。半導体材料層９によって覆われたレンズ７の面は、タンク外部に設置されたレンズの残り部分とともに、液体に接触する。液体Ｌと接触する半導体材料の面は、前記に記載したように、同じ表面処理Ｔ（ポリ−Ｌ−リジン）によって覆われる。低開口数の顕微鏡レンズ５から放射される集束光線Ｉを用いて、半球形側のレンズは照らされる。支持体６は、レンズ７と液体Ｌとの接触の保持を可能にする。粒子Ｐがレンズ７の中心近くに設置されるまで、タンク８は動かされる。半導体材料のレンズ／層の集合体の周囲に集束された光は、前述のオプティカルクリップのレーザービームウエストと同じように、今回は粒子を捕捉するオプティカルクリップとして使用される。粒子Ｐが層９に接触すると、静電気力によって粒子Ｐは層９に付着する。静電気力によるこの付着は、粒子の表面状態及び基板の表面状態によって決まる。図６Ａ及び図６Ｂにおいて、符号１０は象徴的にレンズ７の焦点での光強度を示す。
【００５３】
そしてナノワイヤｎｆの成長段階が、基板への粒子Ｐの付着に続いて起きる（図６Ｃ参照）。
【００５４】
図７は、一例として、本発明のナノワイヤの位置決めされた成長方法の変形例の特定の段階を示す。
【００５５】
この特定の段階によると、半導体材料層９の表面に金属ナノ粒子が溶融によって付着する。オプティカルクリップを生成する光線Ｆ１に加えて、レーザー光線Ｆ２、例えば紫外線（ＵＶ）パルスタイプのレーザー光線などもまた、半導体材料層９に集束される。そして光線Ｆ１及びＦ２が、半反射性ブレード１１を用いて、高い開口数を有する同じ顕微鏡対物Ｏｂに投入される。オプティカルクリップを用いて半導体材料層９に運ばれ堆積された金属ナノ粒子Ｐは、集束されたＵＶパルスレーザー光線を用いて、その後この同一の層に溶接される。
【００５６】
図６Ａから図６Ｂ及び図７に関連して記載された本発明の好ましい実施形態によると、単一のナノ粒子Ｐが層９に付着する。しかし本発明は、数個のナノ粒子が層９に付着した他の実施形態に関係する。数個のナノ粒子はそして、同じ集束ビームによって捕捉される。
【００５７】
利便性の理由で、前記の記述において、“ナノ粒子”という言葉は通常、触媒として基板上に設置され得る小さな寸法を有する全粒子を指定するために使用される。“ナノ粒子”という言葉はもちろん、全くほぼ数ナノメートル程度の寸法のみを有する物体として理解されてはならない。このように“ナノ粒子”の寸法は、数ナノメートルから数１０ミクロメートルの間であり得る。
【符号の説明】
【００５８】
１  レーザー
２  光学部品
３  油浸レンズ
４  コンピューター
５  顕微鏡レンズ
６  支持体
７  レンズ
８  タンク
９  半導体材料層
１０  光強度
１１  半反射性ブレード
Ａ  空気
Ｃ  タンク
Ｆ  光線
Ｋ  液体チャネル
Ｌ  液体
Ｌａ  カバーガラス
Ｎ  噴霧器
ｎｆ  ナノワイヤ
Ｐ  ナノ粒子
Ｒ  ネットワーク
Ｓ  半導体基板
Ｔ  表面処理
０１  開口部
Ｏｖ  開口部
【図１Ａ】
0005680552.tif 000002
【図１Ｂ】
0005680552.tif 000003
【図１Ｃ】
0005680552.tif 000004
【図１Ｄ】
0005680552.tif 000005
【図１Ｅ】
0005680552.tif 000006
【図１Ｆ】
0005680552.tif 000007
【図２】
0005680552.tif 000008
【図３Ａ】
0005680552.tif 000009
【図３Ｂ】
0005680552.tif 000010
【図４】
0005680552.tif 000011
【図５】
0005680552.tif 000012
【図６Ａ】
0005680552.tif 000013
【図６Ｂ】
0005680552.tif 000014
【図６Ｃ】
0005680552.tif 000015
【図７】
0005680552.tif 000016